СТРОИТЕЛЬНАЯ СМЕСЬ
CONSTRUCTION MIX

Изобретение относится к защитным отделочным строительным материалам, а именно к сухим строительным смесям, предназначенным для эффективной защиты технических средств и человека в жилых и нежилых помещениях от проникновения электро-магнитных волн сотовой связи. Мобильная связь производит электромагнитные волны в радиочастотном диапазоне, которые относят к неионизирующему излучению. Эти волны гораздо слабее, чем ионизирующее излучение - вроде рентгеновских лучей. В отличие от ионизирующего излучения даже мощные РЧ-поля не могут вызвать ионизацию или радиоактивность в организме. По этой причине РЧ-поля называют неионизирующей радиостанцией. Современные системы мобильной телефонной связи работают на частотах от 800 до 1900 МГц. Системы, использующие частоты 2100 МГц и выше, могут появиться вскоре. Эти частоты попадают в диапазон от 1 МГц до 10 ГГц (1 ГГц=1 тысячи МГц). Предлагаемый состав сухой строительной смеси применяемый при отделке помещений, обеспечивает эффективную защиту от электро -магнитных волн излучаемых мобильной связью, эффективное ослабление ионизирующего излучения широкого ряда радионуклидов.
Известна сухая строительная смесь по патенту РФ на изобретение №№2233255 от 29.01.2003 г. (прототип), которая включает, мас. %: порошок магнезитовый каустический (MgO) 15-40 модифицирующая добавка 0,5-10 природный минерал шунгит III разновидности - остальное
2
Защитную смесь перемешивают с водным раствором бишофита (MgCl) и используют для нанесения в виде штукатурки или покрытия на внутренние или наружные поверхности экранируемого помещения. После окончания твердения смеси получаются прочные, монолитные поверхности строительных конструкций, обладающие токопроводящими свойствами, которые обеспечивают защиту от электромагнитных излучений, при этом эффективность экранирования в зависимости от толщины слоя материала составляет до десятков децибел.
Однако данная смесь не обладает высокой ударной вязкостью и не обеспечивает эффективной защиты от ионизирующих излучений.
Известно использование баритового заполнителя для защиты от гамма-излучений, например, в качестве составной части штукатурки для стен рентгеновских лабораторий. Один из таких составов описан в патенте РФ на изобретение №2029399. Используемая в строительстве для защиты от гамма-излучения строительная смесь представляет собой бетон, который содержит цемент в виде связующего и заполнители в виде песка, гравия, а также заполнители в виде барита, или раствор (цемент, барит и пластификатор). К недостаткам такой композиции следует отнести: трещины, образующиеся при усадке; низкие прочностные характеристики; слабую адгезию к основанию; трудоемкий процесс устройства штукатурки; нестабильность ослабляющих свойств при смешивании компонентов (цемент с баритом) непосредственно на стройплощадке.
Задачей настоящего изобретения является повышение эффективности защиты от электро-магнитных волн излучаемых мобильной связью, а также от ионнизирующего излучения, гамма-излучения, при значительном уменьшении толщины слоя штукатурки защитного состава и улучшении его строительных свойств, таких как агдезия, вязкость, ударопрочность, трещиностойкость.
Сущность изобретения заключается в следующем. Сухая строительная смесь содержит при следующем соотношении компонентов, мас.%:
Порошок магнезитовый каустический (марки ПМК 85)
8-10
Баритовый концентрат
70-80
Хлорид кальция
0,1-0,3
Лигносульфонат
0,1-0,2
Нейлофибра
0,2-0,4
Известь-пушонка
10-19
Шунгит II и III модификации
остальное.
Модифицирующие добавки служат для придания смеси различных потребительских свойств в зависимости от условий конкретного применения смеси.
В качестве модифицирующих добавок применяем хлорид кальция и лингосульфонат.
В качестве вяжущего компонента в предлагаемой смеси использован порошок магнезитовый каустический.
В качестве армирующего материала предлагается нейлофибра из вторичного нейлона. Нейлон - первый синтетический полимер, физические качества которого превосходят свойства некоторых металлов. Вторичный нейлон обладает невероятным сочетанием свойств: высокой прочностью, термостойкостью, эластичностью и устойчивостью ко многим химическим реагентам. Благодаря особым физическим свойствам, нейлон отнесен к категории полимеров, известных как «инженерные термопластики». Применяемая добавка дает возможность армирования на микроуровне, с длиной волокон нейлофибры менее 0,5 мм.
Предлагаемый состав сухой строительной смеси, применяемый при отделке помещений, обеспечивает эффективную защиту от электро-магнитных волн, излучаемых мобильной связью, эффективное ослабление ионизирующего излучения широкого ряда радионуклидов.
Технология изготовления строительной смеси включает такие операции как: подготовка, дозирование и перемешивание порошка магнезита каустического (марки ПМК 85), баритового концентрата, хлорида кальция, лингосульфоната, нейлофибры, извести-пушонки и шунгита II и III модификации, с последующей расфасовкой в бумажные мешки по 10-25 кг.
2
Готовые сухие смеси доставляются на объекты строительства в сухом виде и перемешивают с водным раствором бишофита (MgCl) и используют для нанесения в виде штукатурки или напольного покрытия на внутренние или наружные поверхности помещения. Готовую смесь уже непосредственно перед применением смешивают с раствором бишофита плотностью 1,2 кг/л.
Таким образом, в изобретении решена задача создания сухих строительных смесей, обладающих стабильными защитными свойствами от широкого спектра электро-магнитных волн излучаемых мобильной связью, эффективное ослабление ионизирующего излучения широкого ряда радионуклидов и оптимальными эксплуатационными характеристиками, такими как: прочность, трещиностойкость, ударная вязкость, термостойкость, эластичность, высокая адгезия к различным строительным материалам. Смесь сглаживается и подравнивается до окончания твердения.